(57)【要約】【課題】非水系リチウム二次電池を低抵抗化し、かつ高温下での非水系リチウム二次電池の特性劣化を抑制することが可能な負極材料を提供する。【解決手段】ここに開示される非水系リチウム二次電池の負極材料は、黒鉛と、前記黒鉛の表面の少なくとも一部に形成されたオキソカーボン酸塩の被覆と、を備える。前記オキソカーボン酸塩は、クロコン酸塩、ロジゾン酸塩、およびヘプタゴン酸塩からなる群より選ばれる少なくとも１種である。前記黒鉛に対する前記オキソカーボン酸塩の被覆量は、０．１質量％以上である。【選択図】なし【特許請求の範囲】
【請求項１】
黒鉛と、
前記黒鉛の表面の少なくとも一部に形成されたオキソカーボン酸塩の被覆と、
を備える非水系リチウム二次電池の負極材料であって、
前記オキソカーボン酸塩が、クロコン酸塩、ロジゾン酸塩、およびヘプタゴン酸塩からなる群より選ばれる少なくとも１種であり、
前記黒鉛に対する前記オキソカーボン酸塩の被覆量が、０．１質量％以上である、
非水系リチウム二次電池の負極材料。
【発明の詳細な説明】
【技術分野】
【０００１】
本発明は、非水系リチウム二次電池の負極材料に関する。
【背景技術】
【０００２】
近年、非水系リチウム二次電池は、パソコン、携帯端末等のポータブル電源や、電気自動車（ＥＶ）、ハイブリッド自動車（ＨＶ）、プラグインハイブリッド自動車（ＰＨＶ）等の車両駆動用電源などに好適に用いられている。
【０００３】
一般的に、非水系リチウム二次電池の負極には、負極活物質として黒鉛が用いられている（例えば、特許文献１および２参照）。非水系リチウム二次電池はその普及に伴い、さらなる高性能化が望まれている。高性能化のための方策の一つとしては、負極材料の改良が挙げられる。負極材料の改良の例として、特許文献３には、負極活物質の表面の一部を、特定構造の金属塩またはオキソカーボン酸で被覆することにより、サイクル特性（具体的には、繰り返し充放電した際の容量劣化耐性）が向上することが記載されている。特許文献３には、オキソカーボン酸として、四員環構造のスクエア酸二リチウム（スクアリン酸二リチウム）について実際に検討がなされている。
【先行技術文献】
【特許文献】
【０００４】
【特許文献１】特開２０１６−０９１９９８号公報
【特許文献２】特開２０１５−１８７９３４号公報
【特許文献３】特開２００９−０２１２２９号公報
【発明の概要】
【発明が解決しようとする課題】
【０００５】
しかしながら、本発明者が鋭意検討した結果、従来技術においては、初期抵抗の低抵抗化が不十分であり、また長期間高温下に放置すると電池特性が低下するという問題があることを見出した。
【０００６】
上記事情に鑑み、本発明は、非水系リチウム二次電池を低抵抗化し、かつ高温下での非水系リチウム二次電池の特性劣化を抑制することが可能な負極材料を提供することを目的とする。
【課題を解決するための手段】
【０００７】
ここに開示される非水系リチウム二次電池の負極材料は、黒鉛と、前記黒鉛の表面の少なくとも一部に形成されたオキソカーボン酸塩の被覆と、を備える。前記オキソカーボン酸塩は、クロコン酸塩、ロジゾン酸塩、およびヘプタゴン酸塩からなる群より選ばれる少なくとも１種である。前記黒鉛に対する前記オキソカーボン酸塩の被覆量は、０．１質量％以上である。
このような構成によれば、非水系リチウム二次電池を低抵抗化し、かつ高温下での非水系リチウム二次電池の特性劣化を抑制することが可能な負極材料が提供される。
【図面の簡単な説明】
【０００８】
【図１】本発明の一実施形態に係る負極材料を用いて構築されるリチウム二次電池の構成を模式的に示す断面図である。
【図２】本発明の一実施形態に係る負極材料を用いて構築されるリチウム二次電池の捲回電極体の構成を示す模式図である。
【発明を実施するための形態】
【０００９】
以下、本発明による実施の形態を説明する。なお、本明細書において特に言及している事項以外の事柄であって本発明の実施に必要な事柄（例えば、本発明を特徴付けない負極材料の一般的な構成）は、当該分野における従来技術に基づく当業者の設計事項として把握され得る。本発明は、本明細書に開示されている内容と当該分野における技術常識とに基づいて実施することができる。また、以下の図面においては、同じ作用を奏する部材・部位には同じ符号を付して説明している。また、各図における寸法関係（長さ、幅、厚さ等）は実際の寸法関係を反映するものではない。
【００１０】
本実施形態に係る負極材料は、黒鉛と、当該黒鉛の表面の少なくとも一部に形成されたオキソカーボン酸塩の被覆と、を備える。ここで、当該オキソカーボン酸塩は、クロコン酸塩、ロジゾン酸塩、およびヘプタゴン酸塩からなる群より選ばれる少なくとも１種である。当該黒鉛に対する当該オキソカーボン酸塩の被覆量は、０．１質量％以上である。
【００１１】
黒鉛は、非水系リチウム二次電池の負極活物質としての役割を有する。黒鉛は、天然黒鉛および人造黒鉛のいずれであってもよい。初期抵抗の面からは、天然黒鉛が好ましい。高温下での容量劣化耐性の面からは、人造黒鉛が好ましい。
黒鉛の平均粒子径は、特に制限はないが、通常５０μｍ以下であり、好ましくは１μｍ以上２０μｍ以下であり、より好ましくは５μｍ以上１５μｍ以下である。なお、本明細書において「平均粒子径」とは一般的なレーザー回折・光散乱法に基づく粒度分布測定により測定した体積基準の粒度分布おいて、微粒子側からの累積５０％に相当する粒径（Ｄ５０粒径、メジアン径ともいう）のことをいう。
黒鉛のＢＥＴ比表面積は、特に制限はないが、通常０．１ｍ２／ｇ以上１０ｍ２／ｇ以下であり、好ましくは１．０ｍ２／ｇ以上５．０ｍ２／ｇ以下である。なお、ＢＥＴ比表面積は、窒素ガス吸着法により測定することができる。
【００１２】
オキソカーボン酸とは、エンジオール（−Ｃ（ＯＨ）＝Ｃ（ＯＨ）−）がカルボニル基によりつながった環構造を有する環状化合物のことをいう。本実施形態に係る負極材料においては、上記黒鉛の表面の少なくとも一部に、オキソカーボン酸塩の被覆が形成されている。本実施形態においては、オキソカーボン酸塩の中でも、クロコン酸塩、ロジゾン酸塩、およびヘプタゴン酸塩からなる群より選ばれる少なくとも１種が用いられる。
【００１３】
クロコン酸塩は、５員環構造のオキソカーボン酸の塩であり、ロジゾン酸塩は、６員環構造のオキソカーボン酸の塩であり、およびヘプタゴン酸は、７員環構造のオキソカーボン酸の塩であり、それぞれ、下記式（Ｉ）、（II）および（III）で表すことができる。
【００１４】
【化１】
2020102312.tif 000002
【００１５】
上記式（Ｉ）、（II）および（III）において、Ｍ＋は一価のカチオンを表す。
本実施形態においては、オキソカーボン酸塩は、好ましくはアルカリ金属塩であり、より好ましくはリチウム塩、ナトリウム塩、およびカリウム塩である。（すなわち、より好ましくは、上記式（Ｉ）、（II）および（III）において、Ｍ＋が、リチウムイオン、ナトリウムイオン、およびカリウムイオンである。）
【００１６】
従来技術においては、四員環構造のスクアリン酸の塩が用いられていたが、本実施形態においては、５員環以上の構造のオキソカーボン酸の塩を用いる。後述の実施例および比較例の結果が示すように、これにより、初期抵抗低減効果と、高温保存後の特性劣化耐性向上効果が得られる。特に高温保存後の抵抗増加抑制効果は顕著である。これは、これらのオキソカーボン酸塩で黒鉛粒子を被覆することにより化学安定性が向上し、ＳＥＩ被膜が安定して形成されるようになること、オキソカーボン酸塩のカルボニル基の分極作用により、非水電解質中のリチウムイオンを黒鉛粒子に引き付け易くなり、低抵抗化が得られること、およびオキソカーボン酸の環構造の炭素数が増えると、一分子あたりの電荷の偏りによる静電引力の働く範囲が大きくなること、によるものと考えられる。
【００１７】
黒鉛に対するオキソカーボン酸塩の被覆量が小さいと、初期抵抗低減効果および高温下での容量劣化耐性向上効果が十分に得られない。そのため、黒鉛に対するオキソカーボン酸塩の被覆量は、０．１質量％以上であり、より好ましくは０．５質量％以上であり、さらに好ましくは０．８質量％以上である。一方、黒鉛に対するオキソカーボン酸塩の被覆量は、好ましくは２質量％以下であり、より好ましくは１．５質量％以下である。
【００１８】
オキソカーボン酸塩の被覆は、本発明の効果を著しく損なわない範囲内で、オキソカーボン酸塩以外の化合物を含有していてもよい。
本実施形態に係る負極材料は、本発明の効果を著しく損なわない範囲内で、オキソカーボン酸塩の被覆以外の被覆を有していてもよい。
【００１９】
本実施形態に係る負極材料は、例えば、以下のようにして製造することができるが、本実施形態に係る負極材料の製造方法は以下に制限されない。
容器に、クロコン酸塩、ロジゾン酸塩、およびヘプタゴン酸塩からなる群より選ばれる少なくとも１種のオキソカーボン酸塩と、水等の溶媒を添加して混合し、オキソカーボン酸塩溶液を調製する。
黒鉛を、当該溶液中に添加し、撹拌して分散させる。その後、容器を加温して、溶媒を揮発させて除去する。
以上のようにして、本実施形態に係る負極材料を得ることができる。なお、黒鉛に対するオキソカーボン酸塩の被覆量は、黒鉛に対するオキソカーボン酸塩の添加量を調整することにより、制御することができる。
【００２０】
本実施形態に係る負極材料は、非水系リチウム二次電池の負極材料である。
本明細書において「二次電池」とは、繰り返し充放電可能な蓄電デバイス一般をいい、いわゆる蓄電池ならびに電気二重層キャパシタ等の蓄電素子を包含する用語である。
また、本明細書において「リチウム二次電池」とは、電荷担体としてリチウムイオンを利用し、正負極間におけるリチウムイオンに伴う電荷の移動により充放電が実現される二次電池をいう。
また、本明細書において「非水系リチウム二次電池」とは、非水電解質を備えるリチウム二次電池のことをいう。
【００２１】
本実施形態に係る負極材料を用いて、公知方法に従って非水系リチウム二次電池を構築することができる。具体的には、本実施形態に係る負極材料は、負極活物質としての役割を有するため、公知の非水系リチウム二次電池において、負極活物質に、本実施形態に係る負極材料を用いればよい。
本実施形態に係る負極材料を非水系リチウム二次電池に用いることにより、非水系リチウム二次電池を低抵抗化し、かつ高温下での非水系リチウム二次電池の特性劣化を抑制することができる。
【００２２】
以下、本実施形態に係る負極材料を用いた非水系リチウム二次電池の具体的な構成例を、図面を参照しながら説明する。
図１に示す非水系リチウム二次電池１００（以下、単に「リチウム二次電池１００」と記す）は、扁平形状の捲回電極体２０と非水電解質（図示せず）とが扁平な角形の電池ケース（即ち外装容器）３０に収容されることにより構築される密閉型電池である。電池ケース３０には、外部接続用の正極端子４２および負極端子４４と、電池ケース３０の内圧が所定レベル以上に上昇した場合に該内圧を開放するように設定された薄肉の安全弁３６とが設けられている。正負極端子４２，４４はそれぞれ正負極集電板４２ａ，４４ａと電気的に接続されている。電池ケース３０の材質には、例えば、アルミニウム等の軽量で熱伝導性の良い金属材料が用いられる。
【００２３】
捲回電極体２０は、図１および図２に示すように、長尺状の正極集電体５２の片面または両面（ここでは両面）に長手方向に沿って正極活物質層５４が形成された正極シート５０と、長尺状の負極集電体６２の片面または両面（ここでは両面）に長手方向に沿って負極活物質層６４が形成された負極シート６０とが、２枚の長尺状のセパレータシート７０を介して重ね合わされて長手方向に捲回されている。なお、捲回電極体２０の捲回軸方向（上記長手方向に直交するシート幅方向をいう。）の両端から外方にはみ出すように形成された正極活物質層非形成部分５２ａ（即ち、正極活物質層５４が形成されずに正極集電体５２が露出した部分）と負極活物質層非形成部分６２ａ（即ち、負極活物質層６４が形成されずに負極集電体６２が露出した部分）には、それぞれ正極集電板４２ａおよび負極集電板４４ａが接合されている。
【００２４】
正極シート５０を構成する正極集電体５２としては、例えばアルミニウム箔等が挙げられる。正極活物質層５４に含まれる正極活物質としては、例えばリチウム遷移金属酸化物（例、ＬｉＮｉ１／３Ｃｏ１／３Ｍｎ１／３Ｏ２、ＬｉＮｉＯ２、ＬｉＣｏＯ２、ＬｉＦｅＯ２、ＬｉＭｎ２Ｏ４、ＬｉＮｉ０．５Ｍｎ１．５Ｏ４等）、リチウム遷移金属リン酸化合物（例、ＬｉＦｅＰＯ４等）等が挙げられる。正極活物質層５４は、活物質以外の成分、例えば、リン酸リチウム、導電材、バインダ等を含み得る。導電材としては、例えばアセチレンブラック（ＡＢ）等のカーボンブラックやその他（例、グラファイトなど）の炭素材料を好適に使用し得る。バインダとしては、例えばポリフッ化ビニリデン（ＰＶＤＦ）等を使用し得る。
【００２５】
負極シート６０を構成する負極集電体６２としては、例えば銅箔等が挙げられる。負極活物質層６４は、負極活物質を含む材料である上述の本実施形態に係る負極材料を含む。負極活物質層６４は、バインダ、増粘剤等をさらに含み得る。バインダとしては、例えばスチレンブタジエンラバー（ＳＢＲ）等を使用し得る。増粘剤としては、例えばカルボキシメチルセルロース（ＣＭＣ）等を使用し得る。
【００２６】
セパレータ７０としては、従来からリチウム二次電池に用いられるものと同様の各種微多孔質シートを用いることができ、その例としては、ポリエチレン（ＰＥ）、ポリプロピレン（ＰＰ）等の樹脂から成る微多孔質樹脂シートが挙げられる。かかる微多孔質樹脂シートは、単層構造であってもよく、二層以上の複層構造（例えば、ＰＥ層の両面にＰＰ層が積層された三層構造）であってもよい。セパレータ７０は、耐熱層（ＨＲＬ）を備えていてもよい。
【００２７】
非水電解質は従来の非水系リチウム二次電池と同様のものを使用可能であり、典型的には有機溶媒（非水溶媒）中に、支持塩を含有させたものを用いることができる。非水溶媒としては、カーボネート類、エステル類、エーテル類等の非プロトン性溶媒を用いることができる。なかでも、カーボネート類、例えば、エチレンカーボネート（ＥＣ）、ジエチルカーボネート（ＤＥＣ）、ジメチルカーボネート（ＤＭＣ）、エチルメチルカーボネート（ＥＭＣ）等を好適に採用し得る。或いは、モノフルオロエチレンカーボネート（ＭＦＥＣ）、ジフルオロエチレンカーボネート（ＤＦＥＣ）、モノフルオロメチルジフルオロメチルカーボネート（Ｆ−ＤＭＣ）、トリフルオロジメチルカーボネート（ＴＦＤＭＣ）のようなフッ素化カーボネート等のフッ素系溶媒を好ましく用いることができる。このような非水溶媒は、１種を単独で、あるいは２種以上を適宜組み合わせて用いることができる。支持塩としては、例えば、ＬｉＰＦ６、ＬｉＢＦ４、ＬｉＣｌＯ４等のリチウム塩を好適に用いることができる。支持塩の濃度は、０．７ｍｏｌ／Ｌ以上１．３ｍｏｌ／Ｌ以下が好ましい。
なお、上記非水電解質は、本発明の効果を著しく損なわない限りにおいて、上述した非水溶媒および支持塩以外の成分、例えば、ガス発生剤、被膜形成剤、分散剤、増粘剤等の各種添加剤を含み得る。
【００２８】
リチウム二次電池１００は、各種用途に利用可能である。好適な用途としては、プラグインハイブリッド自動車（ＰＨＶ）、ハイブリッド自動車（ＨＶ）、電気自動車（ＥＶ）等の車両に搭載される駆動用電源が挙げられる。リチウム二次電池１００は、複数個が電気的に接続された組電池の形態で使用することもできる。
【００２９】
以上、例として扁平形状の捲回電極体を備える角型のリチウム二次電池について説明した。しかしながら、本実施形態に係る負極材料は、公知方法に従い、他の種類のリチウム二次電池にも使用可能である。例えば、本実施形態に係る負極材料を用いて、積層型電極体を備えるリチウム二次電池を構築することもできる。また、本実施形態に係る負極材料を用いて、円筒型リチウム二次電池、ラミネート型リチウム二次電池等を構築することもできる。
【００３０】
以下、本発明に関する実施例を詳細に説明するが、本発明をかかる実施例に示すものに限定することを意図したものではない。
【００３１】
＜負極材料の作製＞
（実施例１）
負極活物質（Ａ）としての天然黒鉛（平均粒子径Ｄ５０＝１０μｍ）を準備し、５０ｇ計り取った。有機酸（Ｂ）としてクロコン酸リチウム（クロコン酸二リチウム）を、負極活物質（Ａ）に対して２．０質量％となるように容器に計り取った。これに超純水を加え、十分に撹拌して有機酸（Ｂ）を溶解し、５０ｇの有機酸（Ｂ）の水溶液を調整した。
この有機酸（Ｂ）の水溶液５０ｇに、負極活物質（Ａ）５０ｇを添加し、撹拌して負極活物質（Ａ）を分散させた。
撹拌しながら容器を９５℃に加温して水を除去し、実施例１の負極材料を得た。得られた実施例の負極材料において、負極活物質（Ａ）に対する有機酸（Ｂ）の被覆量は、２．０質量％であった。
（実施例２〜９）
有機酸（Ｂ）として表１に示すものを用い、負極活物質（Ａ）に対する有機酸（Ｂ）の使用量（質量％）を表１に示す被覆量（質量％）と同じ値にして、実施例１と同様の方法により、実施例２〜９の負極材料を得た。
（実施例１０）
負極活物質として天然黒鉛に代えて人造黒鉛を用い、負極活物質（Ａ）に対する有機酸（Ｂ）の使用量（被覆量）を１．０質量％とした以外は、実施例１と同様の方法により、実施例１０の負極材料を得た。
【００３２】
（比較例１）
実施例１に用いた負極活物質（Ａ）としての天然黒鉛を、そのまま比較例１の負極材料とした。
（比較例２）
実施例１０に用いた負極活物質（Ａ）としての人造黒鉛を、そのまま比較例２の負極材料とした。
（比較例３および４）
有機酸（Ｂ）として表１に示すものを用い、負極活物質（Ａ）に対する有機酸（Ｂ）の使用量（質量％）を表１に示す被覆量（質量％）と同じ値にして、実施例１と同様の方法により、比較例３および４の負極材料を得た。
【００３３】
＜評価用リチウム二次電池の作製＞
正極活物質粉末としてのＬｉＮｉ１／３Ｃｏ１／３Ｍｎ１／３Ｏ２（ＬＮＣＭ）と、リン酸リチウム（ＬＰＯ）と、導電材としてのアセチレンブラック（ＡＢ）と、バインダとしてのポリフッ化ビニリデン（ＰＶｄＦ）とを、ＬＮＣＭ：ＬＰＯ：ＡＢ：ＰＶｄＦ＝８８：２：８：２の質量比でＮ−メチルピロリドン（ＮＭＰ）と混合し、正極活物質層形成用スラリーを調製した。このスラリーを、厚さ５μｍのアルミニウム箔の表面に塗布して乾燥した後、ロールプレスすることにより、正極シートを作製した。この正極シートにおいて、正極活物質層の主面の寸法は一辺が１０６ｍｍとした。
上記の各実施例および各比較例の負極材料１０ｇと、濃度１質量％のカルボキシメチルセルロース（ＣＭＣ）水溶液１０ｇとを混合し、さらに４０質量％のスチレンブタジエンラバー（ＳＢＲ）水分散液０．２５ｇを加えて、混練機「あわとり練太郎」（株式会社シンキー製）を用いて２０００ｒｐｍで５分間混練後、１０分間脱泡することで、負極スラリーを調整した。このスラリーを、厚さ１０μｍの銅箔の表面に塗布し、乾燥した後、プレスすることにより負極シートを作製した。この負極シートの負極活物質層の主面の寸法は、正極活物質層の主面の寸法よりもわずかに大きくした。
セパレータとして、ＰＰ／ＰＥ／ＰＰの三層構造の厚さ２４μｍの多孔質ポリオレフィンシートを用意した。
上記作製した正極シート、上記作製した負極シート、およびセパレータを重ね合わせて、電極体を作製した。このとき、正極シートの正極活物質層側の面と、負極活物質層の負極活物質層側の面とを対向させ、正極活物質層の主面が、負極活物質層の主面内から外れないように配置した。また、セパレータを正極シートと負極シートとの間に介在するようにした。
作製した電極体に集電タブを溶接して取り付けた。これをラミネートシートで挟み込み、集電タブのある一辺を除く三辺をヒートシールして、ラミネートシートを袋状にした。
ヒートシールされていない一辺から電解液を注入し、所定時間放置して電極体に電解液を十分に浸透させた。なお、電解液には、エチレンカーボネート（ＥＣ）とジメチルカーボネート（ＤＭＣ）とエチルメチルカーボネート（ＥＭＣ）とをＥＣ：ＤＭＣ：ＥＭＣ＝３：４：３の体積比で含む混合溶媒に、ＬｉＰＦ６を１．１ｍｏｌ／Ｌの濃度で溶解させたものを用いた。
その後、密閉して、ラミネートセルを作製した。これを充電した後６０℃でエージング処理して、評価用リチウム二次電池とした。
【００３４】
＜電池抵抗測定＞
各評価用リチウム二次電池の電圧（開放電圧）を３．７０Ｖ（ＳＯＣ５６％に相当）に調整した後、２５℃の環境下に置いた。所定の電流値で１０秒間充電し、その際の通電前後の電圧差を通電電流で除することにより、抵抗値を算出し、これを初期抵抗とした。
比較例１の負極材料を用いた評価用リチウム二次電池の初期抵抗を１００とした場合の、各実施例およびその他の比較例の負極材料を用いた評価用リチウム二次電池の初期抵抗の比を求めた。結果を表１に示す。
【００３５】
＜高温保存試験＞
各評価用リチウム二次電池を、２５℃の環境下に置いた。これを１／５Ｃの電流値で４．１Ｖまで定電流−定電圧充電（カット電流：１／５０Ｃ）し、１０分間休止した後、１／５Ｃの電流値で３．０Ｖまで定電流放電した。このときの放電容量を測定し、これを初期容量とした。
各評価用リチウム二次電池を、４．１Ｖ（ＳＯＣ１００％に相当）まで充電した後、６０℃の恒温槽内で２０日間保存した。その後、上記と同じ方法で各評価用リチウム二次電池の放電容量を測定し、このときの放電容量を、高温保存後の電池容量として求めた。（高温保存後の電池容量／初期容量）×１００より、容量維持率（％）を求めた。
また、上記と同じ方法で各評価用リチウム二次電池の抵抗（高温保存後の電池抵抗）を測定した。｛１−（高温保存後の抵抗／初期抵抗）｝×１００より、抵抗増加率（％）を求めた。
これらの結果を表１に示す。
【００３６】
【表１】
2020102312.tif 000003
【００３７】
実施例１〜９と比較例１との比較より、天然黒鉛を特定のオキソカーボン酸塩で被覆することにより、初期抵抗が小さくなるという効果が得られ、高温保存後の特性劣化耐性も向上していることがわかる。また、実施例１０と比較例２との比較より、人造黒鉛を特定のオキソカーボン酸塩で被覆した場合でも、初期抵抗低減効果と、高温保存後の特性劣化耐性向上効果とが得られていることがわかる。したがって、黒鉛の種類は、天然黒鉛であるか人造黒鉛であるかによらず、これらの効果が発揮されることがわかる。なお、初期抵抗に関しては、天然黒鉛が優れ、高温保存後の特性劣化耐性に関しては、人造黒鉛が優れている傾向が見られた。
【００３８】
実施例２，６，９と比較例３との比較より、５員環以上のオキソカーボン酸の塩を用いることにより、初期抵抗低減効果と、高温保存後の特性劣化耐性向上効果とが得られていることがわかる。特に高温保存後の抵抗増加抑制効果は顕著である。これは、オキソカーボン酸の環構造の炭素数が増えると、一分子あたりの電荷の偏りによる静電引力の働く範囲が大きくなるためであると考えられる。
【００３９】
実施例１〜４と比較例４との結果より、初期抵抗低減効果と、高温保存後の特性劣化耐性向上効果とを得るためには、好適なオキソカーボン酸塩の被覆量があることがわかる。具体的には、初期抵抗低減効果と、高温保存後の特性劣化耐性向上効果とが得えられるのはオキソカーボン酸塩の被覆量が０．１質量％以上のときであり、特に被覆量が１質量％の場合に、効果が顕著に高いことがわかる。
【００４０】
以上の結果より、本実施形態に係る非水系リチウム二次電池の負極材料によれば、非水系リチウム二次電池を低抵抗化し、かつ高温下での非水系リチウム二次電池の特性劣化を抑制することができることがわかる。
【００４１】
以上、本発明の具体例を詳細に説明したが、これらは例示にすぎず、請求の範囲を限定するものではない。請求の範囲に記載の技術には、以上に例示した具体例を様々に変形、変更したものが含まれる。
【符号の説明】
【００４２】
２０    捲回電極体
３０    電池ケース
３６    安全弁
４２    正極端子
４２ａ  正極集電板
４４    負極端子
４４ａ  負極集電板
５０    正極シート（正極）
５２    正極集電体
５２ａ  正極活物質層非形成部分
５４    正極活物質層
６０    負極シート（負極）
６２    負極集電体
６２ａ  負極活物質層非形成部分
６４    負極活物質層
７０    セパレータシート（セパレータ）
１００  リチウム二次電池
【図１】
2020102312.tif 000004
【図２】
2020102312.tif 000005